ПРИМЕНЕНИЕ ИОННЫХ ЖИДКОСТЕЙ В КОМПОЗИЦИЯХ ДЛЯ ГЕНЕРИРОВАНИЯ КИСЛОРОДА

1. Применение ионной жидкости в качестве диспергирующего агента или растворителя и в качестве теплоотвода в композиции для генерирования кислорода, причем композиция дополнительно содержит
по меньшей мере один состав источника кислорода и
по меньшей мере один состав соединения оксида металла, и при этом
состав источника кислорода содержит пероксидное соединение,
ионная жидкость находится в жидком состоянии, по меньшей мере, в диапазоне температур от -10°С до +50°С, и
состав оксида металла содержит соединение оксида металла, которое представляет собой оксид одного единственного металла или двух, или более разных металлов, причем указанный(е) металл(ы) выбран из металлов групп 2-14 периодической таблицы элементов.
2. Применение по п. 1, где пероксидное соединение выбрано из перкарбонатов щелочных металлов, перборатов щелочных металлов, мочевины пероксида водорода и их смесей.
2
3
2
2
3
2
3
2
3. Применение по п. 1 или 2, где пероксидное соединение представляет собой один или несколько из NaCO×1.5 НО, NaBO×4НО, NaBO×НО и мочевины пероксида водорода.
4. Применение по любому из пп. 1-3, где ионная жидкость представляет собой, по меньшей мере, одну соль, содержащую катион и анион, причем катион выбран из группы, состоящей из имидазолия, пирролидиния, аммония, холина, пиридиния, пиразолия, пиперидиния, фосфония и сульфония, и, при этом, катион может содержать, по меньшей мере, один заместитель.
5. Применение по любому из пп. 1-4, где ионная жидкость представляет собой, по меньшей мере, одну соль, содержащую катион и анион, причем анион выбран из группы, состоящей из диметилфосфата, метилсульфата, трифторметилсульфоната, бис(трифторметилсульфонил)имида, хлорида, бромида, йодида, тетрафторбората и гексафторфосфата.
6. Применение по любому из пп. 1-5, где ионная жидкость выбрана из группы, состоящей из
бутилтриметиламмония бис(трифторметилсульфонил)имида ([Me3BuN]TFSI),
1-бутил-3-метилимидазолия трифторметансульфоната (BMImOTf),
4
2
1-бутил-3-метилимидазолия диметилфосфата (BMImPOMe),
4
1-бутил-3-метилимидазолия сульфата (BMImSOMe),
1,1-бутилметилпирролидиния бис(трифторметилсульфонил)имида (BmpyrTFSI),
4
2
1,3-диметилимидазолия диметилфосфата (MMImPOMe),
4
1,3-диметилимидазолия метилсульфата (MMImSOMe).
7. Применение по любому из пп. 1-6, где оксид металла представляет собой, по меньшей мере, один оксид, содержащий один единственный металл, необязательно в разных состояниях окисления, или оксид металла представляет собой, по меньшей мере, один оксид, содержащий, по меньшей мере, два разных металла.
2
3
4
3
2
2
8. Применение по любому из пп. 1-7, где оксид металла представляет собой один или несколько из MnO, CoO, CrO, AgO, CuO и PbO.
9. Применение по любому из пп. 1-8, где соединение оксида металла выбрано из оксидов металлов шпинельного типа, оксидов металлов ильменитового типа и оксидов металлов перовскитного типа.
10. Применение по любому из пп. 1-9, где соединение оксида металла выбрано из смешанных оксидов кобальта железа, смешанных оксидов меди железа, смешанных оксидов никеля железа, смешанных оксидов марганца железа, смешанных оксидов меди марганца, смешанных оксидов кобальта марганца, смешанных оксидов никеля марганца, смешанных оксидов никеля кобальта, смешанных оксидов лантана железа никеля, смешанных оксидов лантана стронция марганца и их смесей.
2
4
1,5
1,5
4
2
4
2
4
1,5
1,5
4
2
4
3
2
4
0,5
0,5
3
11. Применение по любому из пп. 1-10, где соединение оксида металла представляет собой, по меньшей мере, один из CoFeO, СоFeO, CoFeO, CuFeO, CuMnO, CoMnO, NiMnO, NiCoO и LaSrMnO.
12. Применение по любому из пп. 1-11, где источник кислорода присутствует в количестве от 10 до 80% мас. композиции, ионная жидкость присутствует в количестве от 20 до 80% мас. композиции, и соединение оксида металла присутствует в количестве от более чем 0 до 20% мас. композиции.
13. Применение по любому из пп. 1-12, где, по меньшей мере, один из состава источника кислорода и состава соединения оксида металла находится в форме порошка или в форме, по меньшей мере, одного брикета порошка.
14. Применение по п. 13, где, по меньшей мере, один брикет порошка спрессован при давлении в диапазоне от 1 до 220 МПа.
15. Применение по п. 13 или 14, где состав источника кислорода содержит, по меньшей мере, два разных пероксидных соединения и/или, по меньшей мере, два пероксидных соединения, которые различаются степенью уплотнения.